(57)【要約】      （修正有）【課題】優れたラミネート強度を有し、内容物充填後、紫外線の照射により優れた酸素ガス吸収性が即日に発現する包装用の積層体の提供。【解決手段】少なくとも、基材層２と酸素吸収性接着剤層３とシーラント層４とを有し、基材層２と該シーラント層４が最表面に積層されており、酸素吸収性接着剤層３は、少なくとも、接着剤と、不飽和脂肪酸エステルの変性樹脂からなる酸素吸収性樹脂と、カルボン酸遷移金属塩からなる酸化促進触媒と、光ラジカル開始剤とを含有する樹脂組成物からなる酸素吸収性接着剤から形成された層であり、シーラント層４中の、酸化防止剤の含有量は５０ｐｐｍ以下であり、紫外線を照射されることによって酸素吸収性能を発現する包装用の積層体１。【選択図】図１
2020040320.tif 000002
【特許請求の範囲】
【請求項１】
少なくとも、基材層と、酸素吸収性接着剤層と、シーラント層とを有する、包装用の積層体であって、
該基材層と該シーラント層は、それぞれ、該積層体の最表面に積層されており、
該酸素吸収性接着剤層は、少なくとも、接着剤と、酸素吸収性樹脂と、酸化促進触媒と、光ラジカル開始剤とを含有する樹脂組成物からなる酸素吸収性接着剤から形成された層であり、
該酸素吸収性樹脂は、不飽和脂肪酸エステルの変性樹脂からなり、
該酸化促進触媒は、カルボン酸遷移金属塩からなり、
該シーラント層中の、酸化防止剤の含有量は５０ｐｐｍ以下であり、
該積層体は、紫外線を照射されることによって酸素吸収性能を発現することを特徴とする、包装用の積層体。
【請求項２】
前記接着剤は、ポリオール系接着剤であることを特徴とする、請求項１に記載の積層体。
【請求項３】
前記不飽和脂肪酸エステルが、下記式（１）で示される化合物を含むことを特徴とする、請求項１または２に記載の積層体。
【化１】
2020040320.tif 000007
【請求項４】
前記の不飽和脂肪酸エステルの変性樹脂は、ポリエステルポリオール、ポリカーボネートポリオール、ポリエーテルポリオール、およびそれらのウレタン鎖伸長ポリオールからなる群から選ばれる１種または２種以上によって変性されていることを特徴とする、請求項１〜３の何れか１項に記載の積層体。
【請求項５】
前記の不飽和脂肪酸エステルの変性樹脂は、イソシアネート系化合物によって変性されていることを特徴とする、請求項１〜４の何れか１項に記載の積層体。
【請求項６】
前記の不飽和脂肪酸エステルの変性樹脂は、水酸基を有することを特徴とする、請求項１〜５の何れか１項に記載の積層体。
【請求項７】
前記樹脂組成物が、さらに、硬化剤を含有することを特徴とする、請求項１〜６の何れか１項に記載の積層体。
【請求項８】
前記硬化剤が、ポリイソシアネート系硬化剤であることを特徴とする、請求項７に記載の積層体。
【請求項９】
前記カルボン酸遷移金属塩の含有量は、該カルボン酸遷移金属塩を構成する遷移金属の質量が、前記酸素吸収性接着剤の固形分中に、２０〜２０００ｐｐｍであることを特徴とする、請求項１〜８の何れか１項に記載の積層体。
【請求項１０】
前記酸素吸収性接着剤が、ドライラミネート用接着剤であることを特徴とする、請求項１〜９の何れか１項に記載の積層体。
【請求項１１】
さらに、前記基材層と前記シーラント層との間に、補強層を含むことを特徴とする、請求項１〜１０の何れか１項に記載の積層体。
【請求項１２】
さらに、金属元素含有バリア層を含む積層体であって、
該金属元素含有バリア層と前記シーラント層との間に、前記酸素吸収性接着剤層が積層されていることを特徴とする、請求項１〜１１の何れか１項に記載の積層体。
【請求項１３】
前記基材層または前記補強層が、前記金属元素含有バリア層を含むことを特徴とする、請求項１２に記載の積層体。
【請求項１４】
前記金属元素含有バリア層が、金属箔、金属蒸着膜、金属酸化物蒸着膜からなる群から選ばれる１種または２種以上であることを特徴とする、請求項１２または１３に記載の積層体。
【請求項１５】
請求項１〜１４の何れか１項に記載の積層体から作製された、包装材料。
【請求項１６】
請求項１５に記載の包装材料から作製された、包装袋。
【発明の詳細な説明】
【技術分野】
【０００１】
本発明は、紫外線を照射されることによって優れた酸素ガス吸収性を発現する、積層体および該積層体を用いて作製した包装材料と包装袋に関する発明である。
【背景技術】
【０００２】
包装袋に内容物を充填する場合は、内容物の酸化による品質劣化や、カビの発生を抑えることが重要であり、包装袋内に酸素が存在すると、内容物によっては、一日以内にカビ等が発生する場合もあり、内容物充填後の即日から酸素吸収性能を発揮することが求められている。
【０００３】
包装袋内の内容物のカビ発生や酸化による品質劣化を防止するためには、包装袋内空気の酸素ガス濃度を低減することが効果的であり、従来は、包装袋を高い酸素バリア性を有する包装材料を用いて作製して、外部からの酸素ガスの浸入を防止したり、包装袋内を窒素ガス等によってパージしたり、各種脱酸素剤を内容物と共に包装袋内に留置したりする手法が採られてきた。
【０００４】
しかしながら、高い酸素バリア性を有する包装袋を用いても継続的な酸素濃度低減効果が得難く、脱酸素剤が内容物と誤用されてしまう虞があり、満足のいく状況ではない。
【０００５】
さらに、特許文献１と特許文献２では、酸素吸収性能を有する包装材料用の接着剤が提案されているが、該接着剤を積層体に用いた場合には、製造直後から酸素吸収が発現するため、積層体を用いた包装袋に内容物を充填する前に酸素吸収性能が劣化してしまう問題がある。
【０００６】
また、特許文献３では、ジエン系樹脂に遷移金属やラジカル捕捉剤を含有させることにより高い酸素吸収性を持った樹脂が提案されているが、射出成型を目的とした樹脂であり、本発明における包装材料とは用途が異なる。
【０００７】
特許文献４では、ジエン系樹脂を用いた接着剤も提案されているが、該接着剤は酸素吸収性能を有さず、層間接着性にも問題が残っている。
【先行技術文献】
【特許文献】
【０００８】
【特許文献１】特開２０１７−１０５９１０号公報
【特許文献２】特許第５６７１８１６号公報
【特許文献３】特開２００６−３３５８０９公報
【特許文献４】特許第５０９７３７３号公報
【発明の概要】
【発明が解決しようとする課題】
【０００９】
本発明は、上記を鑑みて鋭意検討されたものであり、優れたラミネート強度を有し、内容物充填前までは酸素ガス吸収性を発現せずに、内容物充填後の即日に優れた酸素ガス吸収性を発現することができる積層体および該積層体からなる包装材料を用いて、内容物が酸素ガスによって劣化することを防ぐことができる包装袋を得ることを課題とする。
【課題を解決するための手段】
【００１０】
本発明は、内容物充填前までは酸素ガス吸収性を発現せずに、紫外線を照射されること
がトリガーとなって、内容物充填後の即日に優れた酸素ガス吸収性を発現することができることと、シーラント層中に酸化防止剤が５０ｐｐｍよりも多く含有されている場合には酸素吸収性能の発現が遅れることを見出したものであり、本発明の包装用の積層体は、少なくとも、特定の、基材層と、酸素吸収性接着剤層と、シーラント層とを有する包装用の積層体である。
【００１１】
そして、本発明は、以下の点を特徴とする。
１．少なくとも、基材層と、酸素吸収性接着剤層と、シーラント層とを有する、包装用の積層体であって、
該基材層と該シーラント層は、それぞれ、該積層体の最表面に積層されており、
該酸素吸収性接着剤層は、少なくとも、接着剤と、酸素吸収性樹脂と、酸化促進触媒と、光ラジカル開始剤とを含有する樹脂組成物からなる酸素吸収性接着剤から形成された層であり、
該酸素吸収性樹脂は、不飽和脂肪酸エステルの変性樹脂からなり、
該酸化促進触媒は、カルボン酸遷移金属塩からなり、
該シーラント層中の、酸化防止剤の含有量は５０ｐｐｍ以下であり、
該積層体は、紫外線を照射されることによって酸素吸収性能を発現することを特徴とする、包装用の積層体。
２．前記接着剤は、ポリオール系接着剤であることを特徴とする、上記１に記載の積層体。
３．前記不飽和脂肪酸エステルが、下記式（１）で示される化合物を含むことを特徴とする、上記１または２に記載の積層体。
【化１】
2020040320.tif 000003
４．前記の不飽和脂肪酸エステルの変性樹脂は、ポリエステルポリオール、ポリカーボネートポリオール、ポリエーテルポリオール、およびそれらのウレタン鎖伸長ポリオールからなる群から選ばれる１種または２種以上によって変性されていることを特徴とする、上記１〜３の何れかに記載の積層体。
５．前記の不飽和脂肪酸エステルの変性樹脂は、イソシアネート系化合物によって変性されていることを特徴とする、上記１〜４の何れかに記載の積層体。
６．前記の不飽和脂肪酸エステルの変性樹脂は、水酸基を有することを特徴とする、上記１〜５の何れかに記載の積層体。
７．前記樹脂組成物が、さらに、硬化剤を含有することを特徴とする、上記１〜６の何れかに記載の積層体。
８．前記硬化剤が、ポリイソシアネート系硬化剤であることを特徴とする、上記７に記載の積層体。
９．前記カルボン酸遷移金属塩の含有量は、該カルボン酸遷移金属塩を構成する遷移金属の質量が、前記酸素吸収性接着剤の固形分中に、２０〜２０００ｐｐｍであることを特徴とする、上記１〜８の何れかに記載の積層体。
１０．前記酸素吸収性接着剤が、ドライラミネート用接着剤であることを特徴とする、上記１〜９の何れかに記載の積層体。
１１．さらに、前記基材層と前記シーラント層との間に、補強層を含むことを特徴とする、上記１〜１０の何れかに記載の積層体。
１２．さらに、金属元素含有バリア層を含む積層体であって、
該金属元素含有バリア層と前記シーラント層との間に、前記酸素吸収性接着剤層が積層されていることを特徴とする、上記１〜１１の何れかに記載の積層体。
１３．前記基材層または前記補強層が、前記金属元素含有バリア層を含むことを特徴とする、上記１２に記載の積層体。
１４．前記金属元素含有バリア層が、金属箔、金属蒸着膜、金属酸化物蒸着膜からなる群から選ばれる１種または２種以上であることを特徴とする、上記１２または１３に記載の積層体。
１５．上記１〜１４の何れかに記載の積層体から作製された、包装材料。
１６．上記１５に記載の包装材料から作製された、包装袋。
【発明の効果】
【００１２】
本発明の包装用の積層体は、優れたラミネート強度と、内容物充填前までは酸素ガス吸収性を発現せずに、紫外線照射をトリガーとして内容物を充填した即日の酸素ガス吸収性の発現性、さらには酸素ガスバリア性を示し、該積層体からなる包装材料を用いて作製した包装袋は、包装袋内の酸素濃度低減性に優れることから包装袋内の内容物のカビ発生や酸化による品質劣化を防止できる。
【００１３】
さらには、各種脱酸素剤を内容物と共に包装袋内に留置する必要が無いことから、包装工程の簡略化と、包装袋充填物のコストの削減と軽量化と、脱酸素剤の誤用防止と、脱酸素剤からなるゴミの低減を図ることができる。
【図面の簡単な説明】
【００１４】
【図１】本発明の積層体の層構成について、その一例を示す概略的断面図である。
【図２】本発明の積層体の層構成について、別態様の一例を示す概略的断面図である。
【図３】本発明の積層体の層構成について、別態様の一例を示す概略的断面図である。
【図４】本発明の積層体の層構成について、別態様の一例を示す概略的断面図である。
【発明を実施するための形態】
【００１５】
本発明の包装用の積層体、包装材料、包装袋について、以下に詳しく説明する。具体例を示しながら説明するが、本発明はこれに限定されるものではない。
【００１６】
＜積層体＞
本発明の包装用の積層体は、少なくとも、基材層と、酸素吸収性接着剤層と、シーラント層とが、この順に積層された層構成を有し、基材層とシーラント層は、それぞれ、積層体の最表面に積層されている。
【００１７】
各層の間には、さらに、必要に応じて、積層体の各種特性を補強するための補強層や、ガスバリア性を向上させるための金属元素含有バリア層や、汎用の接着剤層を含むこともできる。
【００１８】
但し、金属元素含有バリア層を含む場合には、少なくとも、金属元素含有バリア層とシーラント層との間に酸素吸収性接着剤層が積層されていることが必要である。
【００１９】
本発明の包装用の積層体を用いて包装袋を作製した際は、シーラント層が包装袋内において内容物収納空間と接する層になる。この状況において、酸素吸収性接着剤層が内容物収納空間内の酸素ガスを効率よく吸収する為には、金属元素含有バリア層よりも内容物収納空間に近い位置に、酸素吸収性接着剤層が積層されている必要がある。酸素吸収性接着剤層は金属元素含有バリア層と隣接している必要は無い。
【００２０】
少なくとも上記の近い位置に酸素吸収性接着剤層が１層有りさえすれば、他の金属元素含有バリア層よりも内容物収納空間から遠い位置に酸素吸収性接着剤層がもう１層積層されていてもよい。
【００２１】
さらに、本発明の包装用の積層体においては、シーラント層中の酸化防止剤の含有量は５０ｐｐｍ以下であることが必要である。
【００２２】
シーラント層中の酸化防止剤の含有量が５０ｐｐｍよりも多いと、酸素吸収性接着剤層の酸素吸収性能の発現が阻害されて遅くなり、紫外線を照射しても即日発現が困難になることがある。
【００２３】
該含有量の下限値は、ゼロｐｐｍが理想的であるが、実用上の管理面を考慮すると、１ｐｐｍ程度で充分な効果を発揮することができる。
【００２４】
酸化防止剤の具体例としては、フェノール類、ラクトン類、チオエーテル類、没食子酸系化合物、アスコルビン酸、エリソルビン酸、カテキン、ジブチルヒドロキシトルエン、トコフェロール、クエン酸、ブチルヒドロキシアニソール、亜リン酸エステル系化合物、ヒンダードアミン類、芳香族アミン類などが挙げられる。
【００２５】
本発明の包装用の積層体は、紫外線を照射されることによって、積層体中の酸素吸収性接着剤層が酸素吸収性能を即日に発現し、積層体として酸素吸収性能を発現する。このトリガー機能によって、積層体から包装袋充填物が作製されるまでの間に酸素吸収性能が消費されて劣化することを抑え、且つ、酸素吸収性能を即日に発現することができる。紫外線照射は、一般的な殺菌用の紫外線ランプによる、好ましくは２００〜１０００ｍＪ／ｃｍ2、より好ましくは３００〜７００Ｊ／ｃｍ2の紫外線照射で充分である。
【００２６】
しかしながら、酸素吸収性能は、通常の室内雰囲気の熱、太陽光、室内灯光等によっても多少は発現してしまう可能性があることから、積層体の積層やエージング処理等を行う際は、なるべく、低温下、紫外線カット蛍光灯下、不活性ガス雰囲気下等で行うことが好ましい。
【００２７】
［基材層］
本発明において、基材層は積層体の支持層として機能したり、包装袋の最表面層として、防汚性や耐切創性等の耐外部環境性を付与したりすることができる。
【００２８】
基材層には、一般的に基材層として用いられている樹脂フィルムを用いることができる。
【００２９】
具体的な樹脂としては、ポリエチレンテレフタレート（ＰＥＴ）、ポリブチレンテレフタレート（ＰＢＴ）、ポリエチレンナフタレート等のポリエステル系樹脂；ナイロン６、ナイロン６６、ＭＸＤ６（ポリメタキシリレンアジパミド）等のポリアミド系樹脂；セロファン；ポリエチレン系樹脂、ポリプロピレン系樹脂、酸変性ポリオレフィン系樹脂のポリオレフィン系樹脂；ポリスチレン系樹脂；ポリウレタン系樹脂；アセタール系樹脂；ＥＶＯＨ等が挙げられる。
【００３０】
また、一軸または二軸延伸された樹脂フィルムまたは樹脂シートであることが好ましい。
【００３１】
基材層は、１層であっても、２層以上から構成されていてもよい。２層以上の場合には、同組成の層であっても、異なる組成の層であってもよい。
【００３２】
包装体を作製した際の内容物の種類や内容物充填後の加熱処理の有無等の使用条件に応じて、適するものを自由に選択して使用することが出来るが、上記の中でも、ポリエステル系樹脂やポリアミド系樹脂が好ましい。
【００３３】
特に、一軸または二軸延伸ポリエチレンテレフタレートフィルムまたはシートや、二軸延伸ポリプロピレンフィルムまたはシート等が好適である。
【００３４】
基材層に用いる樹脂フィルム又は樹脂シートは、必要に応じて、加工性、耐熱性、耐候性、機械的性質、寸法安定性、抗酸化性、滑り性、離形性、難燃性、抗カビ性、電気的特性、強度等を改良、改質する目的で、滑剤、架橋剤、酸化防止剤、紫外線吸収剤、光安定剤、充填剤、補強剤、帯電防止剤、顔料等のプラスチック配合剤や添加剤等を添加することができ、その添加量としては、他の性能に悪影響を与えない範囲で目的に応じて、任意に添加することができる。
【００３５】
また、基材層または基材層を構成するフィルムやシートの表面には、密着性を向上させるために、積層前に、予め、コロナ放電処理、オゾン処理、酸素ガス若しくは窒素ガス等を用いた低温プラズマ処理、グロー放電処理などの物理的な処理や、化学薬品を用いた酸化処理などの化学的な処理を施しておいてもよい。
【００３６】
［酸素吸収性接着剤層］
本発明の積層体において、該酸素吸収性接着剤層は、酸素吸収性接着剤から形成された層であり、接着剤としての機能と酸素ガスを吸収する機能とを担う層である。
【００３７】
酸素吸収性接着剤層の厚みは、ドライラミネーション用接着剤の場合は、乾燥後の塗布量が、１ｇ／ｍ2以上、６ｇ／ｍ2以下、または、１μｍ以上、６μｍ以下が好ましく、３ｇ／ｍ2以上、５ｇ／ｍ2以下、または、３μｍ以上、５μｍ以下がより好ましい。
【００３８】
酸素吸収性接着剤層が上記範囲よりも薄いと、十分な酸素吸収性能が得られない虞が有り、上記範囲よりも厚いと、生産コストが上昇して好ましくない。
【００３９】
酸素吸収性接着剤層は、ドライラミネート用の酸素吸収性接着剤が用いられた場合には、酸素吸収性接着剤を塗布および乾燥して積層されて形成される。
【００４０】
［酸素吸収性接着剤］
酸素吸収性接着剤は、少なくとも、接着剤と、酸素吸収性樹脂と、酸化促進触媒と、光ラジカル開始剤とを含有する樹脂組成物からなるものであり、必要に応じて、硬化剤やポリエステルを含有することもできる。酸素吸収性接着剤は、様々なタイプを用いることが可能であり、ドライラミネート用接着剤やノンソルベント型接着剤であってもよい。
【００４１】
さらに、酸素吸収性接着剤は、必要とする性能が損なわれない範囲内で、接着付与剤、粘着付与剤、レベリング剤、紫外線吸収剤、消泡剤、顔料等を含有することができる。
（接着剤）
酸素吸収性接着剤に含有される接着剤としては、各種の接着剤を用いることが可能であり、例えば、ポリオール系、ポリエステル系、エポキシ系、アクリル系等を用いることができる。これらの中でも、ポリオール系が好ましい。
【００４２】
（酸素吸収性樹脂）
本発明における酸素吸収性樹脂は、不飽和脂肪酸エステルの変性樹脂からなる樹脂である。
不飽和脂肪酸エステルの炭素−炭素二重結合部が酸素吸収性能を発揮することができる。
【００４３】
本発明における不飽和脂肪酸エステルの変性樹脂は、不飽和脂肪酸エステルを変性剤によって変性して得られた樹脂であり、１種の不飽和脂肪酸エステルまたは変性樹脂であっても、２種以上の不飽和脂肪酸エステルまたは変性樹脂の混合物であってもよく、さらには、未反応の不飽和脂肪酸エステルを含有していてもよい。
【００４４】
不飽和脂肪酸エステルを変性する為の変性剤には、各種の化合物や、鎖伸長剤を用いることができる。
【００４５】
例えば、ウレタン化やアロファネート化によって変性する場合には、イソシアネート系化合物やポリオール類などを用いることができ、エステル化によって変性する場合には、マレイン酸やフマル酸などのカルボン酸化合物などを用いることができ、アミド化によって変性する場合には、マレイン酸やフマル酸などのカルボン酸などと共にアミン成分を加えて用いることができる。
【００４６】
上記の変性の中でも、イソシアネート系化合物やポリオール類を用いたウレタン化が好ましい。
また、上記の変性は、不活性ガス雰囲気下で行うことが好ましい。
また、本発明における不飽和脂肪酸エステルの変性樹脂は、硬化剤と反応し得る官能基を有することが好ましい。
硬化剤と反応し得る官能基の具体例としては、水酸基が好ましい。
【００４７】
（不飽和脂肪酸エステル）
不飽和脂肪酸エステルは、不飽和脂肪酸（不飽和脂肪族カルボン酸）と水酸基含有化合物とを縮合させる従来公知の方法により得ることができる。不飽和脂肪酸成分は、酸、酸無水物、酸エステル等の誘導体を用いることができ、例えば、上記の水酸基含有化合物と不飽和脂肪酸成分とのエステル化反応および／またはエステル交換反応をなどによって合成することができる。
【００４８】
水酸基含有化合物は、水酸基を１個以上有する化合物であり、２個有するグリコールや、３個有するグリセリンが好ましい。
【００４９】
不飽和脂肪酸エステルは、下記式（１）で示される、リシノレイン酸グリセリンエステルを含むことが好ましい。
【００５０】
【化２】
2020040320.tif 000004
【００５１】
（ポリオール類）
不飽和脂肪酸エステルを変性する為のポリオール類には、各種の化合物を用いることができ、例えば、ポリエステルポリオール、ポリカーボネートポリオール、ポリエーテルポ
リオール、およびそれらのウレタン鎖伸長ポリオール等が挙げられる。
【００５２】
不飽和脂肪酸エステルを変性する際には、上記のポリオールからなる群から選ばれる１種または２種以上を用いて変性することができる。
【００５３】
（イソシアネート系化合物）
不飽和脂肪酸エステルを変性する為のイソシアネート系化合物には、公知の種々のイソシアネート系化合物を用いることができる。イソシアネート系化合物によって、不飽和脂肪酸エステルをウレタン化することができる。
【００５４】
イソシアネート系化合物の具体例としては、例えば、キシリレンジイソシアネート、水添キシリレンジイソシアネート、イソホロンジイソシアネート、ヘキサメチレンジイソシアネート、ノルボルネンジイソシアネート、トリレンジイソシアネート、水添トリレンジイソシアネート、ジフェニルメタンジイソシアネート、水添ジフェニルメタンジイソシアネートやそれらのビューレット体、トリメチロールプロパンアダクト体、ヌレート体などが挙げられる。
【００５５】
アロファネート化させる場合には、上記のイソシアネート系化合物のアロファネート体を用いることができる。
【００５６】
不飽和脂肪酸エステルを変性する際には、上記のイソシアネート系化合物からなる群から選ばれる１種または２種以上を用いて変性することができる。
【００５７】
これらの中でも、２官能性であるジイソシアネート類を用いて変性することが、塗工適性、接着力の面から好ましく、キシリレンジイソシアネートがより好ましい。
【００５８】
（酸化促進触媒）
本発明において、酸化促進触媒は酸素吸収性樹脂による酸素吸収作用を促進する成分であり、カルボン酸遷移金属塩からなるものである。
【００５９】
遷移金属の具体例としては、コバルト、マンガン、鉄、ニッケル、銅などが挙げられ、カルボン酸の具体例としては、ステアリン酸、ナフテン酸、オクチル酸などが挙げられる。
【００６０】
カルボン酸遷移金属塩としては、これらの遷移金属とカルボン酸との組み合わせの塩が挙げられ、１種を単独で用いてもよいし、２種以上を混合して用いてもよい。それらの中でも、オクチル酸コバルトが酸素吸収性促進作用が大きく、好ましい。
【００６１】
酸素吸収性接着剤中の遷移金属のカルボン酸塩の含有量は、上記の塩を構成する遷移金属成分の質量が、酸素吸収性接着剤固形分に対して１０ｐｐｍ以上、６０００ｐｐｍ以下が好ましく、１００ｐｐｍ以上、１０００ｐｐｍ以下がより好ましい。上記範囲よりも少ないと、酸素吸収性能が不十分になる虞があり、上記範囲よりも多いと、包装袋に内容物を充填する前に酸素吸収性能が多量に消費されてしまう虞がある。
【００６２】
（硬化剤）
本発明における酸素吸収性樹脂の硬化剤は、酸素吸収性樹脂や接着剤の硬化剤として機能する化合物であれば、特に制限が無く、公知の種々の化合物を用いることができる。
【００６３】
例えば、酸素吸収性樹脂が水酸基を有する場合には、硬化剤には、ポリイソシアネート系硬化剤を用いることが好ましい。
【００６４】
本発明におけるポリイソシアネート系硬化剤は、１分子中に２個以上のイソシアネート基を有すものであればよく、芳香族系ポリイソシアネート、脂肪族系ポリイソシアネート系の何れも用いることが出来る。
【００６５】
具体的には、ヘキサメチレンジイソシアネート、イソホロンジイソシアネート、キシレンジイソシアネート、ノルボルネンジイソシアネート、水添ジフェニルメタンジイソシアネート、さらにはこれらの、トリメチロールプロパンアダクトや、ビューレット体、アロファネート体、イソシアヌレート体（三量体）が挙げられる。
【００６６】
ポリイソシアネート系硬化剤としては、これらの１種を単独で用いてもよいし、２種以上を混合して用いてもよい。これらの中でも、ヘキサメチレンジイソシアネートのビューレット体が好ましい。
【００６７】
酸素吸収性接着剤中の硬化剤の含有量は、全酸素吸収性接着剤中の、硬化に関与する官能基について、硬化剤の官能基／（酸素吸収性樹脂＋接着剤）の官能基のモル比が、０．８以上、３．０以下になるように含有することが好ましい。
【００６８】
例えば、酸素吸収性樹脂や接着剤が水酸基を有し、硬化剤がポリイソシアネート系硬化剤である場合には、酸素吸収性接着剤中のポリイソシアネート系硬化剤の含有量は、全酸素吸収性接着剤中のＮＣＯ基／ＯＨ基のモル比が、１．０以上、３．０以下になるように含有することが好ましい。
【００６９】
該モル比が上記範囲よりも小さいと十分な接着性が得られない虞があり、上記範囲よりも大きいと、ポットライフの短縮などの不具合が生じる虞がある。
【００７０】
（希釈剤）
酸素吸収性接着剤をドライラミネート用接着剤として用いる場合に添加される希釈剤は、酸素吸収性接着剤を構成する成分と反応しない溶媒がよく、例えば、エステル系またはケトン系溶媒が好ましく、具体的には、酢酸エチルが好ましい。例えば、ポリイソシアネート系硬化剤が含有されている場合には、水やアルコールはイソシアネート基と反応してしまう為に用いることはできない。
【００７１】
［シーラント層］
本発明の積層体において、シーラント層は、ヒートシール性樹脂を含有することによってヒートシール性を有する最外層であり、該積層体からなる包装材料を用いて包装袋を作製した場合には、内容物収納空間に接する層になる。
【００７２】
本発明は、シーラント層中に酸化防止剤が５０ｐｐｍよりも多く含有されている場合には酸素吸収性能の発現が遅れることを見出したものである。
【００７３】
シーラント層は、１層であっても、２層以上から構成されていてもよい。２層以上の場合には、同組成の層であっても、異なる組成の層であってもよい。
【００７４】
但し、耐内容物性エージングレス積層体の最表面を構成する層は、ヒートシール性に優れた樹脂を含むことが好ましい。
【００７５】
シーラント層は、（共）押出ラミネーションによって積層された層であっても、フィルムの貼り付けによって積層された層であっても、フィルムを（共）押出ラミネーション層を介して貼り付けたサンドラミネーションによって積層された層であってもよい。
【００７６】
具体的なヒートシール性樹脂としては、熱可塑性樹脂を用いることができ、例えば、ポリエチレン（ＰＥ）、低密度ポリエチレン（ＬＤＰＥ）、中密度ポリエチレン（ＭＤＰＥ）、高密度ポリエチレン（ＨＤＰＥ）、直鎖状（線状）低密度ポリエチレン（ＬＬＤＰＥ）、メタロセンポリエチレン、ポリプロピレン、エチレン−酢酸ビニル共重合体、アイオノマー樹脂、エチレン−（メタ）アクリル酸エチル共重合体、エチレン−（メタ）アクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマル酸その他等の不飽和カルボン酸で変性したポリオレフィン系樹脂、エチレン−（メタ）アクリル酸エステル−不飽和カルボン酸の三元共重合体樹脂、環状ポリオレフィン樹脂、環状オレフィンコポリマー、ポリエチレンテレフタレート（ＰＥＴ）、ポリアクリロニトリル（ＰＡＮ）などが挙げられる。
【００７７】
これらの中でも。シーラント層は、ヒートシール性樹脂として、ポリエチレン系樹脂を含有していることが好ましく、線状低密度ポリエチレン（ＬＬＤＰＥ）または低密度ポリエチレン（ＬＤＰＥ）を含有していることが、より好ましい。
【００７８】
シーラント層には、必要に応じて、加工性、耐熱性、耐候性、機械的性質、寸法安定性、抗酸化性、滑り性、離形性、難燃性、抗カビ性、電気的特性、強度等を改良、改質する目的で、滑剤、架橋剤、酸化防止剤、紫外線吸収剤、光安定剤、充填剤、補強剤、帯電防止剤、顔料等のプラスチック配合剤や添加剤等を添加することができ、その添加量としては、他の性能に悪影響を与えない範囲で目的に応じて、任意に添加することができる。
【００７９】
また、シーラント層またはシーラント層を構成するフィルムやシートの表面には、密着性を向上させるために、積層前に、予め、コロナ放電処理、オゾン処理、酸素ガス若しくは窒素ガス等を用いた低温プラズマ処理、グロー放電処理などの物理的な処理や、化学薬品を用いた酸化処理などの化学的な処理を施しておいてもよい。
【００８０】
［補強層］
本発明において、補強層は、必要に応じてさらに、基材層とシーラント層との間に積層される層である。
【００８１】
補強層は、シーラント層の支持層として機能する層であり、積層体の引張り強度、屈曲強度、衝撃強度、突き刺し強度、破断強度、靭性、剛性等の補強を担うことができる。
【００８２】
補強層は、１層であっても、２層以上から構成されていてもよい。２層以上の場合には、同組成の層であっても、異なる組成の層であってもよい。
【００８３】
補強層は、樹脂フィルムから形成されることが好ましい。但し、該樹脂フィルムは、（共）押出ラミネーションによって形成された樹脂フィルムであっても、フィルムの貼り付けによって形成された樹脂フィルムであっても、フィルムを（共）押出ラミネーション層を介して貼り付けたサンドラミネーションによって形成された樹脂フィルムであってもよい。
【００８４】
補強層に含まれる樹脂は、支持層として機能できる樹脂であれば特に制限は無く、基材層と同様の種類の樹脂を用いることができるが、ナイロン等のポリアミド系樹脂や、エチレン・ビニルアルコール共重合体を含むことが好ましい。
【００８５】
補強層は、必要に応じて、加工性、耐熱性、耐候性、機械的性質、寸法安定性、抗酸化性、滑り性、離形性、難燃性、抗カビ性、電気的特性、強度等を改良、改質する目的で、
滑剤、架橋剤、酸化防止剤、紫外線吸収剤、光安定剤、充填剤、補強剤、帯電防止剤、顔料等のプラスチック配合剤や添加剤等を添加することができ、その添加量としては、他の性能に悪影響を与えない範囲で目的に応じて、任意に添加することができる。
【００８６】
また、補強層または補強層を構成するフィルムやシートの表面には、密着性を向上させるために、積層前に、予め、コロナ放電処理、オゾン処理、酸素ガス若しくは窒素ガス等を用いた低温プラズマ処理、グロー放電処理などの物理的な処理や、化学薬品を用いた酸化処理などの化学的な処理を施しておいてもよい。
【００８７】
［金属元素含有バリア層］
本発明において、金属元素含有バリア層は、必要に応じてさらに積層される層であり、ガスバリア層として機能する層である。
【００８８】
金属元素含有バリア層は、アルミニウム箔のような金属箔、アルミニウム蒸着膜のような金属蒸着膜、酸化アルミニウム蒸着膜や酸化珪素蒸着膜のような金属酸化物蒸着膜からなる群から選ばれる１種または２種以上からなる層であることが好ましい。
【００８９】
金属元素含有バリア層は、１層であっても、２層以上から構成されていてもよい。２層以上の場合には、同組成の層であっても、異なる組成の層であってもよい。また、層間が接着層を介して積層されていてもよく、２層以上が各々離れて積層されていてもよい。
【００９０】
金属元素含有バリア層は、基材層中または基材層の積層側表面、補強層中または補強層表面等の層中または層間に含まれることができ、基材層または補強層を構成する樹脂フィルムまたは樹脂シートに、アルミニウム蒸着膜、酸化アルミニウム蒸着膜、または酸化珪素蒸着膜等を蒸着処理によって形成されてもよいし、金属箔を各層内または各層表面に接着して形成されてもよい。
【００９１】
金属元素含有バリア層を他層と積層する際には、接着剤層によって接着することができる。該接着剤層はドライラミネーション接着剤層であることが好ましい。
【００９２】
＜包装材料＞
本発明の包装材料は、本発明の包装用の積層体から作製された、包装材料であり、必要に応じて、各種機能を有する層を本発明の積層体に加えて有することも可能である。そして、本発明の積層体と同様に、紫外線を照射されることによって、内容物充填後の即日に、酸素吸収性能を発現することができる。
【００９３】
＜包装袋＞
本発明の包装袋は、本発明の包装材料から作製された包装袋である。そして、本発明の積層体と同様に、紫外線を照射されることによって、内容物充填後の即日に、酸素吸収性能を発現することができる。
【００９４】
例えば、本発明の包装材料を二つ折にするか、または包装材料を２枚用意し、そのシーラント層の面を対向させて重ね合わせ、その周辺端部を、例えば、スタンディングパウチ型、側面シール型、二方シール型、三方シール型、四方シール型、封筒貼りシール型、合掌貼りシール型（ピローシール型）、ひだ付シール型、平底シール型、角底シール型、ガゼット型等のヒートシール形態によりヒートシールして、種々の形態の包装袋を作製することができる。
【実施例】
【００９５】
＜原材料＞
・ＰＥＴフィルム１：東洋紡社製２軸延伸ＰＥＴフィルム。１２μｍ厚。
・透明蒸着ＰＥＴフィルム２：大日本印刷（株）社製ＩＢ−ＰＥＴ。透明アルミナ蒸着ＰＥＴフィルム。１２μｍ厚。
・ＬＬＤＰＥフィルム１：（株）アイセロ社製Ｎ−１６５。無延伸ＬＬＤＰＥフィルム。４０μｍ厚。酸化防止剤含有量５０ｐｐｍ以下。
・ＬＬＤＰＥフィルム２：無延伸ＬＬＤＰＥフィルム。４０μｍ厚。酸化防止剤含有量７７０ｐｐｍ。
・ＣＰＰフィルム１：東洋紡（株）社製Ｐ１１２８。無延伸ＣＰＰフィルム。４０μｍ厚。酸化防止剤含有量５０ｐｐｍ以下。
・ＣＰＰフィルム２：無延伸ＣＰＰフィルム。４０μｍ厚。酸化防止剤含有量５５０ｐｐｍ。
・ナイロンフィルム１：ユニチカ（株）社製２軸延伸ナイロンフィルム。１５μｍ厚。
・ポリエステルポリオール１：下記で合成。
・不飽和脂肪酸エステルの変性樹脂１：伊藤製油（株）社製ヒマシ油のポリオール変性品、ＵＲＩＣ  Ｈ−３０。水酸基価１５５〜１６５ｍｇＫＯＨ／ｇ、酸価１．０ｍｇＫＯＨ／ｇ以下、平均官能基数２．７。
・酸素吸収性接着剤１：ドライラミネート用。下記で調製。
・ＤＬ接着剤１：東洋モートン（株）社製２液硬化型ポリエステルウレタン系接着剤。
・ＤＬ接着剤２：酸素吸収性接着剤１から酸化促進触媒を抜いた組成。
・アルミニウム箔１：７μｍ厚のアルミニウム箔。
【００９６】
［ポリエステルポリオール１の合成］
フラスコ内に下記原料を投入し、窒素雰囲気下で、液温を１８０〜２４０℃に保って、撹拌、還流させながら、脱水縮合反応によるエステル化を進行させ、最終的に１５Ｔｏｒｒに減圧して、生成したポリエステルポリオールの酸価が０．１ｍｇＫＯＨ／ｇになるまで進行させて、ポリエステルポリオール１を得た。
エチレングリコール        １００質量部
ネオペンチルグリコール    ３４０質量部
イソフタル酸              ３００質量部
コハク酸                  ２６０質量部
【００９７】
［酸素吸収性接着剤１の調製］
下記原料を混合し、撹拌しながら６時間還流しながら反応させ、酸素吸収性樹脂を得た。
不飽和脂肪酸エステルの変性樹脂１        １５００質量部
ポリエステルポリオール１                １０００質量部
キシレンジイソシアネート                    ８０質量部
酢酸エチル                                  ２５００質量部
【００９８】
そして、窒素雰囲気下で、得られた酸素吸収性樹脂を用いて下記配合で混合して、ドライラミネート用の酸素吸収性接着剤１を得た。
酸素吸収性樹脂                            １０００質量部
酸化促進触媒として
オクチル酸コバルト４％酢酸エチル溶液      ２４．２質量部
（金属量換算で４００ｐｐｍ）
硬化剤として
ヘキサメチレンジイソシアネートのビューレット体    １００質量部、
希釈剤として
酢酸エチル                                      １０００質量部
さらに、光ラジカル開始剤として、１−［４−（２−ヒドロキシエトキシ）−フェニル
］−２−ヒドロキシ−２−メチル−１−プロパン−１−オンを１．１質量部添加した。
【００９９】
［実施例１］
透明蒸着ＰＥＴフィルム２の蒸着面に、酸素吸収性接着剤１を乾燥塗布量が３．０ｇ／ｍ2になるように塗布・乾燥したのちに、ＬＬＤＰＥフィルム１とドライラミネートで貼り合せた。
そして、４０℃にて３日間養生し、積層体を得て、各種評価を実施した。
【０１００】
［実施例２］
透明蒸着ＰＥＴフィルム２の蒸着面に、ＤＬ接着剤１を乾燥塗布量が３．０ｇ／ｍ2になるように塗布・乾燥したのちに、ナイロンフィルム１とドライラミネートで貼り合せた。
次いで、該ナイロンフィルム１の表面に、酸素吸収性接着剤１を乾燥塗布量が３．０ｇ／ｍ2になるように塗布・乾燥したのちに、ＬＬＤＰＥフィルム１とドライラミネートで貼り合せ、４０℃にて３日間養生し、積層体を得た。そして、実施例１と同様に各種評価を実施した。
【０１０１】
［実施例３］
ＤＬ接着剤１を酸素吸収性接着剤１に変えた以外は、実施例２と同様に操作して積層体を得て、同様に評価した。
【０１０２】
［実施例４］
透明蒸着ＰＥＴフィルム２をＰＥＴフィルム１に変え、ナイロンフィルム１をアルミニウム箔１に変えた以外は、実施例２と同様に操作して積層体を得て、同様に評価した。
【０１０３】
［実施例５］
ＬＬＤＰＥフィルム１をＣＰＰフィルム１に変えた以外は、実施例１と同様に操作して積層体を得て、同様に評価した。
【０１０４】
［比較例１］
酸素吸収性接着剤１をＤＬ接着剤１に変えた以外は、実施例１と同様に操作して積層体を得て、同様に評価した。
【０１０５】
［比較例２］
ＬＬＤＰＥフィルム１をＣＰＰフィルム１に変えた以外は、比較例１と同様に操作して積層体を得て、同様に評価した。
【０１０６】
［比較例３］
酸素吸収性接着剤１をＤＬ接着剤２に変えた以外は、実施例１と同様に操作して積層体を得て、同様に評価した。
【０１０７】
［比較例４］
ＬＬＤＰＥフィルム１をＬＬＤＰＥフィルム２に変えた以外は、実施例１と同様に操作して積層体を得て、同様に評価した。
【０１０８】
［比較例５］
ＣＰＰフィルム１をＣＰＰフィルム２に変えた以外は、実施例５と同様に操作して積層体を得て、同様に評価した。
【０１０９】
＜評価方法＞
［ラミネート強度］
得られた積層体の、シーラント層と接着剤層の界面のラミネート強度を、引っ張り試験機を用いて測定した。
【０１１０】
［酸素吸収性能の測定］
得られた積層体にＵＶ照射機にて５００ｍＪ／ｃｍ2の紫外線をシーラント層側面から照射を行った後、内寸１３５ｍｍ×７０ｍｍとなるよう三方ヒートシール方式にて包装体を作成し、シリンジにて２６ｃｃの空気、酸素センサーチップ（Ｐｒｅｃｉｓｉｏｎ  Ｓｅｎｓｉｎｇ社  非破壊酸素センサーチップ）を封入し、２５℃の恒温槽内で７日間保管後の包装袋内の酸素濃度を、非破壊酸素濃度測定計を用いて測定し、酸素吸収量を算出した。
【０１１１】
【表１】
2020040320.tif 000005
【０１１２】
【表２】
2020040320.tif 000006
【０１１３】
［評価結果まとめ］
全実施例は、優れたラミネート強度と、ＵＶ照射をトリガーとする即日の優れた酸素吸収量を示した。
しかし、本願発明に係る酸素吸収性接着剤層を有していない比較例１、２は、ＵＶ照射を行っても酸素を吸収せず、シーラント層中の酸化防止剤含有量が高い比較例３、４は、ＵＶ照射を行っても即日の酸素吸収性を示さなかった。
【符号の説明】
【０１１４】
１  積層体
２  基材層
３  酸素吸収性接着剤層
４  シーラント層
５  補強層
６  金属元素含有バリア層
７  汎用接着剤層
【図１】
2020040320.tif 000008
【図２】
2020040320.tif 000009
【図３】
2020040320.tif 000010
【図４】
2020040320.tif 000011